【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
グリーンテープ組成物であって：
（ａ）残留ガラス成分を有する２２〜３５％のガラス組成物と；
（ｂ）粒子を有する３２〜４５％の無機フィラーと；
（ｃ）３３％のポリマーバインダー系とを含み、
前記残留ガラス成分のぬれ角が、前記無機フィラーの粒子を覆うのに十分な大きさである、グリーンテープ組成物。
【請求項２】
前記ガラス組成物が、主要なガラス網目改質イオンを含むリンホウケイ酸(phosphor-boro-silicate)ガラス網目群から選択される、請求項１に記載のグリーンテープ組成物。
【請求項３】
粒子を有する前記無機フィラーが、二酸化ケイ素、酸化アルミニウム、またはそれらの組み合わせを含む耐火性酸化物の群から選択される、請求項２に記載のグリーンテープ組成物。
【請求項４】
前記ポリマーバインダー系が、有機樹脂、湿潤剤、および残留有機溶媒を含む、請求項３に記載のグリーンテープ組成物。
【請求項５】
（ａ）および（ｂ）の全重量を基準として２５〜４０重量％のガラス組成物であって、モルパーセントを基準として、（ｉ）４６〜５７．９６％のＢ2Ｏ3と、（ｉｉ）０．５〜８．５％のＰ2Ｏ5、１．７２〜５．００％のＳｉＯ2、およびＰ2Ｏ5とＳｉＯ2との混合物（Ｐ2Ｏ5とＳｉＯ2との前記混合物の合計のモル％は３．４４〜８．３９％である）からなる群から選択されるガラス網目形成剤と、（ｉｉｉ）２０〜５０％のＣａＯと、（ｉｖ）２〜１５％のＬｎ2Ｏ3（ここで、Ｌｎは希土類元素およびそれらの混合物からなる群から選択される）と；（ｖ）０〜６％のＭＩ2Ｏ（ここで、ＭＩはアルカリ元素からなる群から選択される）と；（ｖｉ）０〜１０％のＡｌ2Ｏ3とであり、前記ガラス組成物は、セラミックが充填された不透明ガラス組成物であり、前記ガラス組成物は結晶化前に流動する、ガラス組成物を含み；
前記無機フィラーが、（ａ）および（ｂ）の全重量を基準として６０〜７５重量％のシリカ耐火性酸化物から本質的になり、（ａ）および（ｂ）の両方が、有機ポリマーバインダーの溶液中に分散され；
前記グリーンテープが、焼成後に、３．５〜４．０のｄＫおよび０．００４未満の損失正接を有する、請求項４に記載のグリーンテープ組成物。 
【請求項６】
固形分を基準として：
（ａ）および（ｂ）の全重量を基準として３０〜５５重量％のガラス組成物であって、モルパーセントを基準として、（ｉ）４６〜５７．９６％のＢ2Ｏ3と、（ｉｉ）０．５〜８．５％のＰ2Ｏ5、１．７２〜５．００％のＳｉＯ2、およびＰ2Ｏ5とＳｉＯ2との混合物（Ｐ2Ｏ5とＳｉＯ2との前記混合物の合計のモル％は３．４４〜８．３９％である）からなる群から選択されるガラス網目形成剤と、（ｉｉｉ）２０〜５０％のＣａＯと、（ｉｖ）２〜１５％のＬｎ2Ｏ3（ここでＬｎは希土類元素およびそれらの混合物からなる群から選択される）と；（ｖ）０〜６％のＭＩ2Ｏ（ここで、ＭＩはアルカリ元素からなる群から選択される）と；（ｖｉ）０〜１０％のＡｌ2Ｏ3と、を含み、前記ガラス組成物は、セラミックが充填された不透明ガラス組成物であり、前記ガラス組成物は結晶化前に流動する、ガラス組成物を含み、
前記無機フィラーは、（ａ）および（ｂ）の全重量を基準として４５〜７０重量％の耐火性酸化物から本質的になり、シリカおよびアルミナを含み、ＳｉＯ2：Ａｌ2Ｏ3の重量比が約２：１〜約１：１であり、（ａ）および（ｂ）の両方が、有機ポリマーバインダーの溶液中に分散され、
前記グリーンテープ組成物が、焼成後に、４．５〜５．４のｄＫおよび０．００３〜０．００５の損失正接を有する、請求項４に記載のグリーンテープ組成物。
【請求項７】
固形分を基準として：
（ａ）および（ｂ）の全重量を基準として３８〜４２重量％のガラス組成物であって、モルパーセントを基準として、（ｉ）４６〜５７．９６％のＢ2Ｏ3と、（ｉｉ）０．５〜８．５％のＰ2Ｏ5、１．７２〜５．００％のＳｉＯ2、およびＰ2Ｏ5とｖとの混合物（Ｐ2Ｏ5とＳｉＯ2との前記混合物の合計のモル％は３．４４〜８．３９％である）からなる群から選択されるガラス網目形成剤と、（ｉｉｉ）２０〜５０％のＣａＯと、（ｉｖ）２〜１５％のＬｎ2Ｏ3（ここでＬｎは希土類元素およびそれらの混合物からなる群から選択される）と；（ｖ）０〜６％のＭＩ2Ｏ（ここで、ＭＩはアルカリ元素からなる群から選択される）と；（ｖｉ）０〜１０％のＡｌ2Ｏ3とを含み、前記ガラス組成物は、セラミックが充填された不透明ガラス組成物であり、前記ガラス組成物は結晶化前に流動する、ガラス組成物を含み；
前記無機フィラーは、（ａ）および（ｂ）の全重量を基準として５８〜６２重量％の耐火性酸化物から本質的になり、シリカおよびアルミナを含み、前記シリカは、（ａ）および（ｂ）の全重量を基準として約５．０重量％未満および約２．０重量％を超え、（ａ）および（ｂ）の両方が、有機ポリマーバインダーの溶液中に分散され、
前記グリーンテープ組成物が、焼成後に、５．４を超え６．０未満のｄＫおよび０．００３未満の損失正接を有する、請求項４に記載のグリーンテープ組成物。
【請求項８】
固形分を基準として：
（ａ）および（ｂ）の全重量を基準として２５〜４０重量％のガラス組成物であって、モルパーセントを基準として、５０〜６７％のＢ2Ｏ3と；２０〜５０％のＣａＯと；２〜１５％のＬｎ2Ｏ3（ここでＬｎは希土類元素およびそれらの混合物からなる群から選択される）と；０〜６％のＭＩ2Ｏ（ここで、ＭＩはアルカリ元素からなる群から選択される）と；０〜１０％のＡｌ2Ｏ3とを含み、但し組成物は水系で粉砕可能である、ガラス組成物と；
（ａ）および（ｂ）の全重量を基準として６０〜７５重量％のシリカ耐火性酸化物とを含み、（ａ）および（ｂ）の両方が、有機ポリマーバインダーの溶液中に分散され、
前記グリーンテープ組成物が、焼成後に、３．５〜４．０のｄＫおよび０．００４未満の損失正接を有する、請求項４に記載のグリーンテープ組成物。
【請求項９】
固形分を基準として：
（ａ）および（ｂ）の全重量を基準として３０〜５５重量％のガラス組成物であって、モルパーセントを基準として、５０〜６７％のＢ2Ｏ3と；２０〜５０％のＣａＯと；２〜１５％のＬｎ2Ｏ3（ここでＬｎは希土類元素およびそれらの混合物からなる群から選択される）と；０〜６％のｖ（ここで、ＭＩはアルカリ元素からなる群から選択される）と；０〜１０％のＡｌ2Ｏ3とを含み、但し組成物は水系で粉砕可能である、ガラス組成物と；
（ａ）および（ｂ）の全重量を基準として４５〜７０重量％の耐火性酸化物であって、シリカおよびアルミナを含み、ＳｉＯ2：Ａｌ2Ｏ3の重量比が約２：１〜約１：１である耐火性酸化物とを含み、（ａ）および（ｂ）の両方が、有機ポリマーバインダーの溶液中に分散され、
前記グリーンテープ組成物が、焼成後に、４．５〜５．４のｄＫおよび０．００３〜０．００５の損失正接を有する、請求項４に記載のグリーンテープ組成物。
【請求項１０】
固形分を基準として：
（ａ）および（ｂ）の全重量を基準として３８〜４２重量％のガラス組成物であって、モルパーセントを基準として、５０〜６７％のＢ2Ｏ3と；２０〜５０％のＣａＯと；２〜１５％のＬｎ2Ｏ3（ここでＬｎは希土類元素およびそれらの混合物からなる群から選択される）と；０〜６％のＭＩ2Ｏ（ここで、ＭＩはアルカリ元素からなる群から選択される）と；０〜１０％のＡｌ2Ｏ3とを含み、但し組成物は水系で粉砕可能である、ガラス組成物と；
（ａ）および（ｂ）の全重量を基準として５８〜６２重量％の耐火性酸化物であって、シリカおよびアルミナを含み、前記シリカが、（ａ）および（ｂ）の全重量を基準として約５．０重量％未満および約２．０重量％を超える耐火性酸化物とを含み、（ａ）および（ｂ）の両方が、有機ポリマーバインダーの溶液中に分散され、
前記グリーンテープ組成物が、焼成後に、５．４を超え６．０未満のｄＫおよび０．００３未満の損失正接を有する、請求項４に記載のグリーンテープ組成物。
【請求項１１】
請求項５〜１０のいずれか一項に記載の焼成グリーンテープ。
【請求項１２】
（ａ）請求項１１に記載の少なくとも２層の焼成グリーンテープと、
（ｂ）別の組成を有し、約６を超えるｄＫを有し、単独の焼成グリーンテープ層として測定した場合に少なくとも約７％の収縮を有する、少なくとも４層の焼成グリーンテープと、
を含み、全体での収縮が１．００％〜１．２５％である、焼成多層積層構造物。
【請求項１３】
（ａ）および（ｂ）で少なくとも合計１０層を含む、請求項１２に記載の多層積層構造物。
【請求項１４】
（ａ）および（ｂ）で少なくとも合計２０層を含む、請求項１２に記載の多層積層構造物。
【請求項１５】
前記層（ａ）および（ｂ）が対称の構成である、請求項１２に記載の多層積層構造物。